(57)【要約】本発明は、無定形二酸化チタンと、平均粒径が２００〜４００ｎｍの球状二酸化チタン、および長さ／厚さの平均アスペクト比が１０〜１５の針状二酸化チタンから選択されるいずれか一つまたは二つ、とを含む化粧料組成物に関する。【選択図】図１
2018519309.tif 000002
【特許請求の範囲】
【請求項１】
無定形二酸化チタンと、
平均粒径が２００〜４００ｎｍの球状二酸化チタン、および長さ／厚さの平均アスペクト比が１０〜１５の針状二酸化チタンから選択されるいずれか一つまたは二つ
とを含む、化粧料組成物。
【請求項２】
前記組成物は、下記関係式１を満たす、請求項１に記載の化粧料組成物。
［関係式１］
０．０５≦［（ＴＳ＋ＴＮ）／（ＴＩ＋ＴＳ＋ＴＮ）］≦０．５
（前記関係式１中、ＴＩは組成物の全重量に対する無定形二酸化チタンの重量％であり、ＴＳは組成物の全重量に対する球状二酸化チタンの重量％であり、ＴＮは組成物の全重量に対する針状二酸化チタンの重量％である。ただし、ＴＳまたはＴＮは０重量％であってもよい。）
【請求項３】
前記組成物は、下記関係式２を満たすカバー力（Ｃ）を有する、請求項１に記載の化粧料組成物。
［関係式２］
［（Ｉ−Ｉ０）／Ｉ０］×１００≧９．５
（前記関係式２中、Ｉ０は化粧前の肌の明るさであり、Ｉは化粧後の肌の明るさである。）
【請求項４】
前記組成物は、下記関係式３を満たす持久力（Ｓ）を有する、請求項３に記載の化粧料組成物。
［関係式３］
［（Ｃ０−Ｃ４）／Ｃ０］×１００≧８０
（前記関係式３中、Ｃ０は化粧をした直後のカバー力であり、Ｃ４は化粧してから４時間後のカバー力である。）
【請求項５】
前記組成物は、メイクアップベース用、ファンデーション用、ＢＢクリーム用またはコンシーラ用である、請求項１に記載の化粧料組成物。
【発明の詳細な説明】
【技術分野】
【０００１】
本発明は、化粧料組成物に関し、より詳細には、カバー力、伸びおよび持久力に優れた化粧料組成物に関する。
【背景技術】
【０００２】
化粧料は、大きく、顔全体に塗布するベースメイクアップの化粧料と顔の小さい部分のみを塗布するポイントメイクアップの化粧料とに分けられる。
【０００３】
このうち、ベースメイクアップの化粧料は、顔のシミ、シワ、ホクロなどの肌の欠点を掩蔽、隠蔽することで、キレイで白い肌を表現することを主な目的としてよく使用されている。
【０００４】
通常、肌の欠点をカバーするための方法としては、隠蔽力に優れた二酸化チタンの含量を高めて化粧料組成物を製造する方法が挙げられるが、二酸化チタンの含量に比例して組成物の密度が高くなり、ヨレ現象が増加するなど、伸びが低下した。
【０００５】
これとは反対に、二酸化チタンの含量を低減した場合、伸びは向上するが、隠蔽力が著しく低下して肌の欠点がそのまま露になったり、化粧がすぐ落ちて持久力が低下した。また、これをカバーするために、剤形の厚さを厚くして化粧をしなければならないため、ナチュラルな肌メイクを目指すメイクアップのトレンドに合わず競争力が低下するという問題もあった。
【０００６】
すなわち、一つの効果を高めると、それ以外の効果の性能が低下するという問題があった。
【０００７】
そのため、カバー力、伸びおよび持久力がいずれも優秀で、ナチュラルなメイクアップが可能な化粧料組成物の開発が求められている。
【０００８】
伸びなどを改善した類似先行文献としては、韓国公開特許公報第２０１０‐００５５０６３号が提示されている。
【先行技術文献】
【特許文献】
【０００９】
【特許文献１】韓国公開特許公報第２０１０‐００５５０６３号（２０１０．０５．２６）
【発明の概要】
【発明が解決しようとする課題】
【００１０】
本発明は、優れたカバー力、伸びおよび持久力を有する化粧料組成物を提供することを目的とする。
【課題を解決するための手段】
【００１１】
前記目的を達成するための本発明は、無定形二酸化チタンと、平均粒径が２００〜４００ｎｍの球状二酸化チタン、および長さ／厚さの平均アスペクト比が１０〜１５の針状二酸化チタンから選択されるいずれか一つまたは二つとを含む化粧料組成物に関する。
【発明の効果】
【００１２】
本発明に係る化粧料組成物は、無定形二酸化チタンとともに、球状二酸化チタンおよび針状二酸化チタンから選択されるいずれか一つまたは二つの二酸化チタンを混合添加することにより、優れたカバー力、伸びおよび持久力を有することができる。
【図面の簡単な説明】
【００１３】
【図１】本発明の一実施形態による二酸化チタンの走査電子顕微鏡（ＳＥＭ;scanning electron microscope）画像であり、ａは無定形二酸化チタン、ｂは針状二酸化チタン、およびｃは球状二酸化チタンのＳＥＭ画像である。
【図２】カバー力測定写真画像であり、ａは化粧料組成物の塗布前、ｂは比較例１による化粧料組成物を塗布した後、ｃは実施例１による化粧料組成物を塗布した後、およびｄは実施例２による化粧料組成物を塗布した後のイメージである。
【図３】レオメータ（Ｒｈｅｏｍｅｔｅｒ  Ｒａｒ２０００、ＴＡ  ｉｎｓｔｒｕｍｅｎｔ）で測定した実施例１、実施例２および比較例２による化粧料組成物のせん断速度／粘度のグラフである。
【発明を実施するための最良の形態】
【００１４】
既存の化粧料組成物は、吹き出物、ホクロ、シミなどの肌の欠点をカバーするための一つの方法として、高含量の二酸化チタンを添加しているが、かかる場合、カバー力は向上するが、化粧料組成物の密度が高くなり、肌に塗布する際に伸びと持久力が低下し、化粧がよれるなど、使用感が低下する問題があった。
【００１５】
かかる問題を解決するための方法として、本発明者らは、形態が異なる二酸化チタンを混合添加することで、二酸化チタンの含量を高めすぎず、且つ優れた隠蔽力、すなわち優れたカバー力、伸びおよび持久力を有する化粧料組成物を提供することを目的とする。
【００１６】
具体的には、本発明は、無定形二酸化チタンと、平均粒径が２００〜４００ｎｍの球状二酸化チタン、および長さ／厚さの平均アスペクト比が１０〜１５の針状二酸化チタンから選択されるいずれか一つまたは二つとを含む化粧料組成物に関する。
【００１７】
無定形二酸化チタンのみを使用する場合、その粒子が互いに凝集して化粧料組成物を肌、詳細には顔に塗布する際に展延性、すなわち分散性が低下し、肌色にムラが生じる可能性があり、組成物の濃度が高くて伸びおよび持久力が良好でなかったが、球状の二酸化チタンおよび針状の二酸化チタンから選択されるいずれか一つまたは二つの二酸化チタンを混合添加する場合、球状および針状二酸化チタンによって凝集した無定形二酸化チタンの凝集体がまた１次粒子に分裂することによって、凝集現象が著しく減少して展延性が向上し、二酸化チタンが均一に分布されることから肌色が均一になることができる。特に、形態は異なるものの、同成分を有する二酸化チタンをともに使用することで、二酸化チタンによるカバー力を低下させないことができる。一方、形態と成分がいずれも異なる体質顔料、例えば、シリカや高分子などを使用する場合、隠蔽効果が低減することからカバー力が著しく低下し得る。すなわち、本発明に係る化粧料組成物は、無定形二酸化チタンとともに、球状の二酸化チタンおよび針状の二酸化チタンから選択されるいずれか一つまたは二つの二酸化チタンを混合添加することで、カバー力は高いレベルに維持し、且つ伸びおよび持久力は向上させることができる。
【００１８】
本発明の一実施形態による無定形二酸化チタンは、粗粒形二酸化チタンで、所定の形態のない二酸化チタンであってもよく、通常当業界において使用される二酸化チタンであれば特に制限なく使用可能である。平均粒径は、可視光領域の光を反射できる程度の大きさであれば特に制限されないが、例えば１５０〜４５０ｎｍであってもよく、より好ましくは２５０〜３５０ｎｍの平均粒径を有することが、優れたカバー力を有するために効果的である。
【００１９】
本発明の一実施形態による球状二酸化チタンは、上述のように、平均粒径が２００〜４００ｎｍのものを使用することが好ましく、かかる範囲内で使用することが、可視光領域の光を反射して優れたカバー力は維持し、且つ伸びおよび持久力を向上させることができる。より好ましくは、２５０〜３５０ｎｍの平均粒径を有する球状二酸化チタンを使用することが、より効果的な肌の欠点の隠蔽のために好ましい。
【００２０】
本発明の一実施形態による針状二酸化チタンは、上述のように、長さ／厚さの平均アスペクト比（ａｓｐｅｃｔ  ｒａｔｉｏ）が１０〜１５のものを使用することが好ましく、この際、厚さは１００〜２００ｎｍであってもよく、これに限定されるものではない。かかる範囲内で使用することが、優れたカバー力を維持し、且つ伸びおよび持久力は向上させることができる。より好ましくは、１２〜１３の平均アスペクト比を有する針状二酸化チタンを使用することが、より効果的な肌の欠点の隠蔽のために好ましい。
【００２１】
また、優れたカバー力および伸びを有するためには、組成物内の含量を調節することが重要である。一実施形態による組成物は、下記関係式１を満たすことができる。
【００２２】
［関係式１］
０．０５≦［（ＴＳ＋ＴＮ）／（ＴＩ＋ＴＳ＋ＴＮ）］≦０．５
【００２３】
前記関係式１および２中、ＴＩは組成物の全重量に対する無定形二酸化チタンの重量％であり、ＴＳは組成物の全重量に対する球状二酸化チタンの重量％であり、ＴＮは組成物の全重量に対する針状二酸化チタンの重量％であり、ＴＳまたはＴＮは０重量％であってもよい。一実施形態として、ＴＩ＋ＴＳ＋ＴＮは３〜２０であってもよく、これに限定されない。
【００２４】
このように、関係式１を満たす割合で化粧料組成物内に形態が異なる二酸化チタンを混合添加することで、凝集した無定形二酸化チタンの凝集体を効果的に分裂させることができ、これにより、無定形二酸化チタンの展延性が向上し、より効果的に肌の欠点をカバーすることができ、肌色を均一にすることができる。
【００２５】
より好ましくは、ＴＩ＋ＴＳ＋ＴＮは５〜１５であってもよく、［（ＴＳ＋ＴＮ）／（ＴＩ＋ＴＳ＋ＴＮ）］は０．１〜０．３であってもよい。この二つの条件をいずれも満たすように形態が異なる二酸化チタンを混合することで、カバー力および伸びをより向上させることができる。
【００２６】
上述のように、本発明に係る化粧料組成物は、無定形二酸化チタンとともに、球状の二酸化チタンおよび針状の二酸化チタンから選択されるいずれか一つまたは二つの二酸化チタンを使用することで、優れたカバー力、伸びおよび持久力を有することができる。
【００２７】
具体的には、本発明の一実施形態による組成物は、下記関係式２を満たすカバー力（Ｃ）を有するものであってもよい。
【００２８】
［関係式２］
［（Ｉ−Ｉ０）／Ｉ０］×１００≧９．５
【００２９】
前記関係式２中、Ｉ０は化粧前の肌の明るさであり、Iは化粧後の肌の明るさである。この際、肌の明るさとは、正面顔を映像撮影（Ｖｉｓｉａ  ＣＲ）した後、イメージ分析プログラム（Ｉｍａｇｅ  Ｐｒｏ＋）を用いて測定したものであってもよい。カバー力（Ｃ）の数値が高いほど肌色が明るくなり、肌の欠点が隠蔽されて均一な肌色を表現することができる。
【００３０】
また、本発明の一実施形態による組成物は、下記関係式３を満たす持久力（Ｓ）を有するものであってもよい。
【００３１】
［関係式３］
［（Ｃ０−Ｃ４）／Ｃ０］×１００≧８０
【００３２】
前記関係式３中、Ｃ０は化粧をした直後のカバー力であり、Ｃ４は化粧してから４時間後のカバー力である。すなわち、所定の時間が経過しても化粧効果が維持されることを確認する指標であって、４時間が経過した後にもカバー力が８０％以上持続することから、本発明の化粧料組成物が優れた持久力を有することが分かる。
【００３３】
その他にも本発明の一実施形態による化粧料組成物は、組成物の効果を低下させない範囲内で、通常使用される油状物、水性物、界面活性剤、色素、香料、防腐剤、殺菌剤、パール剤などをさらに含んでもよい。
【００３４】
このように、カバー力、伸びおよび持久力に優れた化粧料組成物は、メイクアップベース用、ファンデーション用、ＢＢクリーム用またはコンシーラ用などとして使用可能であるが、これに限定されるものではない。
【００３５】
以下、実施例により本発明に係る化粧料組成物についてより詳細に説明する。ただし、下記実施例は、本発明を詳細に説明するための一つの参照であって、本発明はこれに限定されるものではなく、様々な形態に具現され得る。
【００３６】
また他に定義されない限り、すべての技術的用語および科学的用語は、本発明が属する当業者の一人によって一般的に理解される意味と同じ意味を有する。本願において説明に使用される用語は、単に特定の実施例を効果的に記述するためのものであって、本発明を制限することを意図するものではない。
【００３７】
また、以下で説明する図面は、当業者に本発明の思想を充分に伝達するための例として提供されるものである。したがって、本発明は、以下で提示される図面に限定されず、他の形態に具体化してもよく、以下で提示される図面は本発明の思想を明確にするために誇張して図示され得る。
【００３８】
また、明細書および添付の特許請求の範囲において使用される単数形は文脈において特別な指示がない限り、複数形をも含む。
【００３９】
また、明細書において特別記載していない添加物の単位は、重量％であり得る。
【００４０】
下記の実施例および比較例により製造された化粧料組成物の物性を以下のように測定した。
【００４１】
（カバー力）
カバー力  Ｃ（％）＝［（Ｉ−Ｉ０）／Ｉ０］×１００
【００４２】
正面顔を映像撮影（Ｖｉｓｉａ  ＣＲ）した後、イメージ分析プログラム（Ｉｍａｇｅ  Ｐｒｏ＋）を用いて化粧前の肌の明るさ（Ｉ０）と化粧後の肌の明るさ（Ｉ）を測定した後、前記式によりカバー力を計算した。
【００４３】
（伸び）
Ｒｈｅｏｍｅｔｅｒ  Ｒａｒ２０００（ＴＡ  ｉｎｓｔｒｕｍｅｎｔ）を使用（Ｒｈｅｏｍｅｔｅｒ  Ｐｌａｔｅに化粧料ｌｏａｄ、２５℃セット、４０ｍｍのｄｉａｍｅｔｅｒ  ｐｌａｔｅ使用、ｇａｐ：３１で設定）し、図３のようなせん断速度（ｓｈｅａｒ  ｒａｔｅ）／粘度（ｖｉｓｃｏｓｉｔｙ）のグラフで０〜２０のせん断速度に該当する初期勾配の絶対値を計算し、伸びを比較した。
【００４４】
また、平均年齢３２歳のパネル１０名に官能評価を依頼し、１０点満点の１点単位尺度評価用紙で伸びを比較するようにして平均値を計算した。
【００４５】
（持久力）
持久力  Ｓ（％）＝［（Ｃ０−Ｃ４）／Ｃ０］×１００
前記カバー力測定方法を用いて化粧をした直後のカバー力（Ｃ０）と化粧してから４時間後のカバー力（Ｃ４）を測定した後、前記式により持久力を計算した。
【実施例】
【００４６】
［実施例１］
平均粒径が３００ｎｍの無定形二酸化チタン、および長さ１．７μｍ／厚さ０．１３μｍで、平均アスペクト比が１３．１の針状二酸化チタンをそれぞれ準備した。
【００４７】
準備した当該粉体を表１の含量（重量％）で秤量し、乾式混合器で予め混合した後、通常の油中水乳化型ファンデーションの製造方法により製造した。
【００４８】
［実施例２、３および比較例１〜３］
下記表１の成分および含量で製造した以外のすべての過程を実施例１と同様に行い、それによる物性を表２に示した。ただし、球状二酸化チタン、球状シリカと球状ポリメチルメタクリレート（ＰＭＭＡ）は、平均粒径が３００ｎｍのものを使用し、ＰＭＭＡの重量平均分子量は５０万であった。
【００４９】
【表１】
2018519309.tif 000003
【００５０】
【表２】
2018519309.tif 000004
【００５１】
前記表１および２に示されているように、無定形二酸化チタンとともに、球状の二酸化チタンおよび針状の二酸化チタンから選択されるいずれか一つまたは二つの二酸化チタンを混合添加した実施例１〜３の場合、優れたカバー力と伸び、より優れた持久力を有することが認められる。
【００５２】
一方、無定形二酸化チタンのみを使用した比較例１の場合、カバー力には優れるが、伸びおよび持久力が著しく低下することが認められ、成分および形態が異なる体質顔料を添加した比較例２および３の場合、伸びは良好であるが、カバー力が非常に低下し、持久力が多少低下することが認められる。
【００５３】
すなわち、無定形二酸化チタンとともに形状が異なる二酸化チタンを混合添加することで、カバー力を高く維持し、且つ伸びおよび持久力を向上させることができた。
【００５４】
［比較例４および６］
比較例４は、長さ５．２μｍ／厚さ０．２７μｍで平均アスペクト比が１９．３の針状二酸化チタンを、比較例５は５００ｎｍの平均粒径を有する球状二酸化チタンを、比較例６は１０００ｎｍの平均粒径を有する球状二酸化チタンを使用した以外のすべての過程を実施例１と同様に行い、それによる物性を表３に示した。
【００５５】
【表３】
2018519309.tif 000005
【００５６】
比較例４、５および６は、同じ含量で、同じ形状を有し、且つアスペクト比または粒径のような平均サイズが異なる二酸化チタンを添加したものである。表３に示されているように、サイズが非常に大きい場合、実施例１または２に比べて、カバー力および伸びが多少減少し、持久力が著しく低下することが認められる。これは、二酸化チタンの平均サイズが大きくなることで可視光を反射する効果が低下し、隠蔽力が低下したものと考えられる。
【００５７】
［実施例４〜７］
下記表４の成分および含量（重量％）で製造した以外のすべての過程を実施例１と同様に行い、それによる物性を表５に示した。
【００５８】
【表４】
2018519309.tif 000006
【００５９】
【表５】
2018519309.tif 000007
【００６０】
前記表４および５に示されているように、全体の二酸化チタンの含量が同一の場合、球状または針状の混合の割合が変化するにつれて、カバー力、伸びおよび持久力が変化することが認められ、特に、無定形二酸化チタン：針状または球状二酸化チタンの重量比が４：１の実施例１および２の場合、カバー力が高いレベルに維持し、且つ伸びおよび持久力も高いことが認められる。
【図１】
2018519309.tif 000008
【図２】
2018519309.tif 000009
【図３】
2018519309.tif 000010
【国際調査報告】
2018519309.tif 000011
2018519309.tif 000012
2018519309.tif 000013
2018519309.tif 000014